ГИДРОФОБНЫЕ ОКСИДЫ АЛЮМИНИЯ С МОДИФИЦИРОВАННОЙ ПОВЕРХНОСТЬЮ ДЛЯ ПОЛИМЕРНЫХ КОМПОЗИЦИЙ И СПОСОБ ИХ ПОЛУЧЕНИЯ

1. Способ получения гидрофобного оксида алюминия, включающий стадии:
i) обеспечения суспензии, содержащей соединение оксида алюминия, где суспензия имеет значение pH выше 5,5;
ii) смешивания органической композиции, содержащей карбоновые кислоты с углеводородными цепями, имеющими длину в пределах между 12 и 24 атомами, с суспензией с образованием кислотно модифицированной суспензии;
iii) гидротермического кондиционирования кислотно модифицированной суспензии с образованием гидротермически состаренной суспензии и
i) сушки гидротермически состаренной суспензии.
2. Способ по п.1, в котором соединение оксида алюминия включает оксид алюминия, бомит или псевдобомит.
3. Способ по п.1 или 2, в котором суспензия имеет значение pH от 7,0 до 10,0.
4. Способ по любому из пп.1-3, включающий стадию добавления основания к суспензии или кислотно модифицированной суспензии для обеспечения того, что значение pH суспензии или кислотно модифицированной суспензии остается при значении pH 7 и выше.
5. Способ по любому из пп.1-4, в котором органическая композиция содержит карбоновые кислоты с углеводородными цепями с количеством атомов углерода в пределах между 14 и 18.
6. Способ по любому из пп.1-5, в котором гидротермическое кондиционирование осуществляют при температуре от 90°C до 200°C в течение периода от 1 до 6 часов.
7. Способ по любому из пп.1-6, в котором гидротермически состаренную суспензию сушат в распылительной сушилке, имеющей температуру на входе больше чем приблизительно 200°C.
8. Гидрофобный оксид алюминия, полученный по способу по любому из пп.1-7.
9. Гидрофобный оксид алюминия по п.8, где гидрофобный оксид алюминия имеет конечное содержание свободной воды меньше 2,00%.
10. Гидрофобный оксид алюминия по п.8, где гидрофобный оксид алюминия имеет конечное содержание свободной воды меньше 1,00%.
11. Композиция, содержащая гидрофобный оксид алюминия по любому из пп.8-10 и подложку, где гидрофобный оксид алюминия диспергирован в подложке.
12. Композиция по п.11, где подложка представляет собой полимер или парафин.
13. Композиция по п.12, где полимер включает низкомолекулярный полимер или воск.
14. Композиция по любому из пп.11-13, где частицы гидрофобного оксида алюминия диспергированы в подложке при размерах частиц от 3,5 нанометров до 1000 нанометров.